ГИБКАЯ УПАКОВКА, ИМЕЮЩАЯ ПОВТОРНО ЗАКРЫВАЕМЫЙ ЗАЖИМ

1. Гибкая упаковка, имеющая повторно закрываемый зажим, содержащая:
противоположные переднюю и заднюю панели, соединенные вместе для образования полости;
повторно закрываемый зажим, содержащий противоположные способные к сцеплению слои, образованные с использованием раствора растворителя из смеси термопластичного эластомера и разжижающего полимера, расположенные на каждой передней и задней панели, причем способные к сцеплению слои на передней и задней панелях обращены друг к другу, так что гибкая упаковка может быть закрыта, когда противоположные способные к сцеплению слои контактируют друг с другом; причем
прочность связи способных к сцеплению слоев с панелями больше, чем когезионная прочность связи между противоположными способными к сцеплению слоями, так что передняя и задняя панели могут быть многократно открыты отслаиванием без существенного отслоения способных к сцеплению слоев от передней и задней панелей.
2. Гибкая упаковка по п.1, в которой способные к сцеплению слои содержат основное количество термопластичного эластомера, содержащего стироловый блоксополимер или смесь стироловых блоксополимеров, разбавленного незначительным количеством разжижающего полимера, содержащего сополимер этилена и винилацетата, чтобы образовать когезионную прочность связи.
3. Гибкая упаковка по п.2, в которой способные к сцеплению слои содержат ориентировочно от 7 до 9 частей термопластичного эластомера и ориентировочно от 0,5 до 2 частей сополимера этилена и винилацетата.
4. Гибкая упаковка по п.2, в которой стироловый блоксополимер выбран из группы, в которую входят SIS блоксополимер на базе стирола и изопрена, SBS блоксополимер на базе стирола и бутадиена, SEBS блоксополимер с гидрогенизированным средним блоком стирол-этилен/бутилен-стирол, или SEPS блоксополимер с гидрогенизированным средним блоком стирол-этилен/пропилен-стирол, или их смеси.
5. Гибкая упаковка по п.1, в которой когезионная прочность связи составляет ориентировочно от 100 до 700 граммов на дюйм (от 40 до 280 г/см), при остаточной когезионной прочности связи после загрязнения, составляющей ориентировочно от 25 до 100% когезионной прочности связи до загрязнения.
6. Гибкая упаковка по п.5, в которой способный к сцеплению слой имеет уровень клейкости, не превышающий ориентировочно 5 psi при предварительной нагрузке около 4,5 фунта (2 кг), и не превышающий ориентировочно 15 psi при предварительной нагрузке около 10 фунтов (4,5 кг).
7. Гибкая упаковка по п.6, в которой способный к сцеплению слой имеет прочность на отрыв от панелей ориентировочно больше, чем 700 граммов на дюйм (280 г/см).
8. Гибкая упаковка по п.1, в которой материал передней и задней панелей выбран из группы, в которую входят сополимер этилена и винилацетата, полиэтилен, полипропилен, полибутилен, найлон, полиэтилентерефталат, поливинилхлорид, поливинилиденхлорид, поливиниловый спирт, полистирол или их комбинации.
9. Гибкая упаковка по п.8, в которой передняя и задняя панели содержат сополимер этилена и винилацетата, по меньшей мере в их внутренних поверхностях.
10. Гибкая упаковка по п.1, в которой по меньшей мере внутренние поверхности передней и задней панелей содержат ориентировочно меньше, чем 10% наполнителя.
11. Гибкая упаковка по п.10, в которой наполнитель выбран из группы, в которую входят микро- или наноразмерные неорганические материалы.
12. Гибкая упаковка по п.11, в которой наполнитель содержит глину, карбонат кальция, монтмориллонит, доломит, тальк, слюду, и их смеси.
-1
13. Гибкая упаковка по п.1, в которой передняя и задняя панели содержат ориентировочно меньше, чем 700 млн амида жирной кислоты или других добавок, которые могут мигрировать к поверхности панели и снижать прочность связи со способными к сцеплению слоями.
14. Гибкая упаковка по п.1, в которой растворитель представляет собой органический растворитель, выбранный из группы, в которую входят этилацетат, нормальный пропилацетат, изопропилацетат, метилэтилкетон, этиловый спирт, нормальный пропиловый спирт, пропиленгликоль, нормальный пропиловый эфир, бутилацетат, толуол, циклогексан, циклогексанол и их смеси.
-1
15. Гибкая упаковка по п.1, в которой повторно закрываемый зажим имеет ориентировочно меньше, чем 50 млн остаточного органического растворителя.
16. Повторно закрываемый зажим, подходящий для гибкой упаковки, содержащий:
способный к сцеплению слой, нанесенный на гибкую пленку и имеющий открытую способную к сцеплению поверхность; и
неадгезивный распорный слой, имеющий внешнюю поверхность и расположенный рядом со способным к сцеплению слоем, причем неадгезивный распорный слой выступает наружу за способную к сцеплению поверхность способного к сцеплению слоя, так что способная к сцеплению поверхность заглублена относительно внешней поверхности смежного неадгезивного распорного слоя.
17. Повторно закрываемый зажим по п.16, в котором смежный неадгезивный распорный слой содержит пару неадгезивных распорных слоев, каждый из которых расположен рядом с боковой стороной способного к сцеплению слоя.
18. Повторно закрываемый зажим по п.17, в котором каждый из пары смежных неадгезивных распорных слоев расположен на способной к сцеплению поверхности способного к сцеплению слоя.
19. Повторно закрываемый зажим по п.17, в котором каждый из пары смежных неадгезивных распорных слоев расположен на гибкой пленке.
20. Повторно закрываемый зажим по п.16, в котором смежный неадгезивный распорный слой содержит полиамид, сложный полиэфир, полиэтилен, полипропилен, полибутилен, сополимер этилена и винилацетата, полиэтилентерефталат, поливинилхлорид, поливинилиденхлорид, поливиниловый спирт, полистирол и их комбинации.
21. Повторно закрываемый зажим по п.16, в котором способный к сцеплению слой содержит термопластичный эластомер и разжижающий полимер.
22. Повторно закрываемый зажим по п.21, в котором термопластичный эластомер представляет собой соединение, содержащее стироловый блоксополимер или смесь стироловых блоксополимеров, а разжижающий полимер представляет собой сополимер этилена и винилацетата.
23. Повторно закрываемый зажим по п.22, в котором указанное соединение содержит дополнительно пластификатор, наполнитель, антиоксиданты, или их смеси.
24. Повторно закрываемый зажим по п.22, в котором стироловый блоксополимер выбран из группы, в которую входят SIS блоксополимеры на базе стирола и изопрена, SBS блоксополимеры на базе стирола и бутадиена, SEBS блоксополимеры с гидрогенизированным средним блоком стирол-этилен/бутилен-стирол, SEPS блоксополимеры с гидрогенизированным средним блоком стирол-этилен/пропилен-стирол и их смеси.
25. Повторно закрываемый зажим по п.16, в котором способная к сцеплению поверхность имеет когезионную прочность связи ориентировочно от 100 граммов на дюйм до 700 граммов на дюйм (от 40 до 280 г/см).
26. Повторно закрываемый зажим по п.25, в котором способная к сцеплению поверхность имеет уровень клейкости, не превышающий ориентировочно 5 psi при предварительной нагрузке около 4,5 фунта (2 кг), и не превышающий ориентировочно 15 psi при предварительной нагрузке около 10 фунтов (4,5 кг).
27. Повторно закрываемый зажим по п.16, в котором между внешней поверхностью смежного неадгезивного распорного слоя и способной к сцеплению поверхностью способного к сцеплению слоя образован зазор, составляющий ориентировочно от 2.5 до 50 мкм.
28. Повторно закрываемый зажим по п.16, который дополнительно содержит противоположные первый и второй повторно закрываемые зажимы, причем способная к сцеплению поверхность первого повторно закрываемого зажима находится напротив способной к сцеплению поверхности второго повторно закрываемого зажима.
29. Гибкий контейнер, имеющий повторно закрываемый зажим, содержащий:
противоположные переднюю и заднюю панели; и
повторно закрываемый зажим на каждой передней и задней панели, причем каждый повторно закрываемый зажим содержит способный к сцеплению слой, расположенный на панели и имеющий внешнюю поверхность, смещенную на первое расстояние от панели, неадгезивный слой, расположенный рядом со способным к сцеплению слоем и имеющий внешнюю поверхность, смещенную на второе расстояние от панели, большее, чем указанное первое расстояние от панели, так что способный к сцеплению слой главным образом заглублен относительно внешней поверхности неадгезивного слоя, причем каждая из внешних поверхностей способных к сцеплению слоев имеет, по меньшей мере, один участок, при этом указанные участки когезионно входит в зацепление друг с другом для образования закрытой упаковки.
30. Гибкий контейнер по п.29, в котором указанное первое расстояние смещения от панели внешней поверхности способного к сцеплению слоя составляет ориентировочно от 2,5 до 50 мкм.
31. Гибкий контейнер по п.29, в котором указанное второе расстояние смещения от панели внешней поверхности неадгезивного слой слоя составляет ориентировочно от 2,5 до 100 мкм.
32. Гибкий контейнер п.29, в котором неадгезивый слой расположен на внешней поверхности способного к сцеплению слоя.
33. Гибкий контейнер по п.29, в котором неадгезивый слой расположен на панели.
34. Гибкий контейнер по п.33, в котором толщина способного к сцеплению слоя составляет ориентировочно от 2,5 до 50 мкм, а толщина неадгезивного слоя составляет ориентировочно от 5 до 100 мкм.
35. Гибкий контейнер по п.29, в котором неадгезивный слой содержит полиолефин, полиамид, сложный полиэфир, полиэтилен, полипропилен, полибутилен, сополимер этилена и винилацетата, полиэтилентерефталат, поливинилхлорид, поливинилиденхлорид, поливиниловый спирт, полистирол и их комбинации.
36. Гибкий контейнер по п.29, в котором способный к сцеплению слой содержит термопластичный эластомер или смесь термопластичных эластомеров, выбранную из группы, в которую входят стироловый блоксополимер или смесь стироловых блоксополимеров.
37. Гибкий контейнер по п.29, в котором способный к сцеплению слой имеет когезионную прочность связи ориентировочно от 100 граммов на дюйм до 700 граммов на дюйм (от 40 до 280 г/см).
38. Гибкий контейнер по п.37, в котором способный к сцеплению слой имеет уровень клейкости, не превышающий ориентировочно 5 psi при предварительной нагрузке около 4,5 фунта (2 кг), и не превышающий ориентировочно 15 psi при предварительной нагрузке около 10 фунтов (4,5 кг).
39. Способ формирования гибкой упаковки, имеющей повторно закрываемый зажим, который включает в себя следующие операции:
продольное перемещение гибкой пленки;
периодическое нанесение на гибкую пленку первой и второй полос раствора, содержащего термопластичный эластомер, перпендикулярно направлению движения пленки, причем первая и вторая полосы смещены друг от друга на первый промежуток;
периодическое нанесение на гибкую пленку третьей полосы раствора, содержащего термопластичный эластомер, параллельно одной из первой и второй полос, причем третья полоса смещена от первой или второй полосы на второй промежуток, меньший чем первый промежуток;
нанесение полосы полиолефинового раствора на каждую из перемежающихся полос термопластичного эластомера, таким образом, что внешняя поверхность полосы из высушенного термопластичного эластомера заглублена от внешней поверхности полосы из высушенного полиолефина; и
сушка полос из термопластичного эластомера и полос из полиолефина.
40. Способ по п.39, который дополнительно предусматривает формирование из гибкой пленки гибкой упаковки, таким образом, что одна из перемежающихся полос термопластичного эластомера будет обращена к другой из перемежающихся полос термопластичного эластомера, чтобы образовать повторно закрываемый зажим.
41. Способ по п.39, в котором процентное содержание твердых веществ в растворе, содержащем термопластичный эластомер, меньше, чем процентное содержание твердых веществ в полиолефиновом растворе, так что высушенная полоса из термопластичного эластомера будет иметь меньшую толщину, чем смежная высушенная полоса из полиолефина.
42. Способ по п.41, в котором раствор, содержащий термопластичный эластомер, имеет процентное содержание твердых веществ в диапазоне ориентировочно от 25 до 45%.
43. Способ по п.42, в котором полиолефиновый раствор имеет содержание твердых веществ в диапазоне ориентировочно от 45 до 65%.
44. Способ по п.39, в котором неадгезивный слой наносят на внешнюю поверхность способного к сцеплению слоя.
45. Способ по п.39, в котором неадгезивный слой наносят на гибкую пленку.
46. Способ формирования гибкой упаковки, имеющей повторно закрываемый зажим, который включает в себя следующие операции:
продольное перемещение гибкой пленки;
периодическое нанесение на гибкую пленку первой и второй полос раствора, содержащего термопластичный эластомер, перпендикулярно направлению движения пленки, причем первая и вторая полосы смещены друг от друга на первый промежуток;
периодическое нанесение на гибкую пленку третьей полосы раствора, содержащего термопластичный эластомер, параллельно одной из первой и второй полос; и
сушка полос из термопластичного эластомера, чтобы образовать повторно закрываемый зажим.
47. Способ по п.46, в котором раствор, содержащий термопластичный эластомер, содержит ориентировочно от 25 до 45% твердых веществ в растворе стиролового блоксополимера и вторичного полимера в органическом растворителе.